(57)【特許請求の範囲】
【請求項１】
銅のエッチング液であって、
前記エッチング液は、酸と、酸化性金属イオンと、臭化物イオンと、
脂肪族非環式化合物、脂肪族複素環式化合物、及び複素芳香族化合物からなる群より選ばれる１種以上の化合物とを含む水溶液であり、
前記脂肪族非環式化合物は、ヘテロ原子として窒素のみを２つ以上有する炭素数２〜１０の飽和の脂肪族非環式化合物（Ａ）であり、
前記脂肪族複素環式化合物は、環を構成するヘテロ原子として窒素を１つ以上有する５〜７員環を含む脂肪族複素環式化合物（Ｂ）であり、
前記複素芳香族化合物は、環を構成するヘテロ原子として窒素を１つ以上有する複素芳香６員環を含む複素芳香族化合物（Ｃ）であり、
前記酸化性金属イオンの金属イオン源が、塩化銅、硫酸銅、有機酸の銅塩、水酸化銅、塩化鉄、ヨウ化鉄、硫酸鉄、硝酸鉄、および有機酸の鉄からなる群より選ばれる１種以上であり、
前記臭化物イオンのイオン源が、臭化水素酸、臭化ナトリウム、臭化カリウム、臭化リチウム、臭化マグネシウム、臭化カルシウム、臭化バリウム、臭化亜鉛、臭化アンモニウム、臭化銀、および臭素からなる群より選ばれる１種以上であるエッチング液。
【請求項２】
前記酸が、塩酸である請求項１に記載のエッチング液。
【請求項３】
前記酸化性金属イオンが、第二銅イオンである請求項１又は２に記載のエッチング液。
【請求項４】
前記脂肪族非環式化合物（Ａ）の末端基の１つ以上が、ＮＨ２基である請求項１〜３の何れかに記載のエッチング液。
【請求項５】
前記脂肪族複素環式化合物（Ｂ）が、環を構成するヘテロ原子として窒素のみを１つ以上有する５〜７員環を含む脂肪族複素環式化合物（ｂ１）である請求項１〜４の何れかに記載のエッチング液。
【請求項６】
前記複素芳香族化合物（Ｃ）が、さらに、環を構成するヘテロ原子として窒素を１つ以上有する複素芳香５員環を含む複素芳香族化合物（ｃ１）である請求項１〜５の何れかに記載のエッチング液。
【請求項７】
前記複素芳香族化合物（ｃ１）が、前記複素芳香６員環と前記複素芳香５員環とが縮合して縮合環を形成した複素芳香族化合物（ｃ１−１）、及び／又は前記複素芳香６員環と前記複素芳香５員環とが単結合若しくは二価の連結基で連結した複素芳香族化合物（ｃ１−２）である請求項６に記載のエッチング液。
【請求項８】
前記臭化物イオンの濃度が、１０〜１５０ｇ／Ｌである請求項１〜７の何れかに記載のエッチング液。
【請求項９】
請求項１〜８の何れかに記載のエッチング液を連続又は繰り返し使用する際に、前記エッチング液に添加する補給液であって、
前記補給液は、脂肪族非環式化合物、脂肪族複素環式化合物、及び複素芳香族化合物からなる群より選ばれる１種以上の化合物を含む水溶液であり、
前記脂肪族非環式化合物は、ヘテロ原子として窒素のみを２つ以上有する炭素数２〜１０の飽和の脂肪族非環式化合物（Ａ）であり、
前記脂肪族複素環式化合物は、環を構成するヘテロ原子として窒素を１つ以上有する５〜７員環を含む脂肪族複素環式化合物（Ｂ）であり、
前記複素芳香族化合物は、環を構成するヘテロ原子として窒素を１つ以上有する複素芳香６員環を含む複素芳香族化合物（Ｃ）である補給液。
【請求項１０】
銅層のエッチングレジストで被覆されていない部分をエッチングする銅配線の形成方法であって、
請求項１〜８の何れかに記載のエッチング液を用いてエッチングする銅配線の形成方法。
【発明の詳細な説明】
【技術分野】
【０００１】
本発明は、銅のエッチング液とその補給液、及び銅配線の形成方法に関する。
【背景技術】
【０００２】
プリント配線板の製造において、フォトエッチング法で銅配線パターンを形成する場合、エッチング液として塩化鉄系エッチング液、塩化銅系エッチング液、アルカリ性エッチング液等が用いられている。これらのエッチング液を使用すると、サイドエッチングとよばれるエッチングレジスト下の銅が配線パターンの側面から溶解する場合があった。即ち、エッチングレジストでカバーされることによって、本来エッチングで除去されないことが望まれる部分（即ち、銅配線部分）が、エッチング液により除去されて、当該銅配線の底部から頂部になるに従い幅が細くなる現象が生じていた。特に銅配線パターンが微細な場合、このようなサイドエッチングはできる限り少なくしなければならない。このサイドエッチングを抑制するために、特許文献１では、複素芳香５員環化合物であるアゾール化合物が配合されたエッチング液が提案されている。
【０００３】
特許文献１に記載のエッチング液によれば、サイドエッチングについては抑制できるが、特許文献１に記載のエッチング液を通常の方法で使用すると、銅配線の側面にがたつきが生じるおそれがあった。銅配線の側面にがたつきが生じると、銅配線の直線性（銅配線頂部の配線幅（Ｗ２））（図１参照）が低下して、プリント配線板の上方から銅配線幅を光学的に検査する際に、誤認識を引き起こすおそれがあり、また、極端に直線性が悪化するとプリント配線板のインピーダンス特性が低下するおそれがあった。そこで、特許文献２では、特定の脂肪族複素環式化合物を含む、銅配線の直線性が低下し難いエッチング液が提案されている。
【０００４】
また、特許文献３では、銅及び銅合金表面でのイメージングレジスト又ははんだマスクの付着を促進するためのマイクロエッチングに用いられる、臭化物イオンなどのハライドイオン源を含む組成物が開示されているが、当該組成物は、銅配線の形成に用いられるエッチング液ではない。
【先行技術文献】
【特許文献】
【０００５】
【特許文献１】特開２００５−３３０５７２号公報
【特許文献２】特許第５６１８３４０号公報
【特許文献３】特表２０１３−５２７３２３号公報
【発明の概要】
【発明が解決しようとする課題】
【０００６】
一方、エッチング液においては、上記のサイドエッチングの抑制、及び銅配線の直線性の低下の抑制ほか、さらに、エッチング後の銅配線底部の配線幅（Ｗ１）（図１参照）のばらつきを抑制できるものが求められている。銅配線底部の配線幅（Ｗ１）のばらつきは、近接する銅配線との絶縁信頼性を損なうため、歩留まりの低下につながる。また、極端に銅配線底部の配線幅のばらつきが大きいとプリント配線板のインピーダンス特性が低下するおそれがある。
【０００７】
本発明は、前記実情に鑑みてなされたものであり、銅配線の直線性を低下させることなくサイドエッチングを抑制でき、かつ、銅配線底部の配線幅（Ｗ１）のばらつきを抑制できる、エッチング液とその補給液、及び銅配線の形成方法を提供する。
【課題を解決するための手段】
【０００８】
本発明は、銅のエッチング液であって、前記エッチング液は、酸と、酸化性金属イオンと、臭化物イオンと、脂肪族非環式化合物、脂肪族複素環式化合物、及び複素芳香族化合物からなる群より選ばれる１種以上の化合物とを含む水溶液であり、前記脂肪族非環式化合物は、ヘテロ原子として窒素のみを２つ以上有する炭素数２〜１０の飽和の脂肪族非環式化合物（Ａ）であり、前記脂肪族複素環式化合物は、環を構成するヘテロ原子として窒素を１つ以上有する５〜７員環を含む脂肪族複素環式化合物（Ｂ）であり、前記複素芳香族化合物は、環を構成するヘテロ原子として窒素を１つ以上有する複素芳香６員環を含む複素芳香族化合物（Ｃ）であるエッチング液、に関する。
【０００９】
本発明は、前記エッチング液を連続又は繰り返し使用する際に、前記エッチング液に添加する補給液であって、前記補給液は、脂肪族非環式化合物、脂肪族複素環式化合物、及び複素芳香族化合物からなる群より選ばれる１種以上の化合物を含む水溶液であり、前記脂肪族非環式化合物は、ヘテロ原子として窒素のみを２つ以上有する炭素数２〜１０の飽和の脂肪族非環式化合物（Ａ）であり、前記脂肪族複素環式化合物は、環を構成するヘテロ原子として窒素を１つ以上有する５〜７員環を含む脂肪族複素環式化合物（Ｂ）であり、前記複素芳香族化合物は、環を構成するヘテロ原子として窒素を１つ以上有する複素芳香６員環を含む複素芳香族化合物（Ｃ）である補給液、に関する。
【００１０】
本発明は、銅層のエッチングレジストで被覆されていない部分をエッチングする銅配線の形成方法であって、前記エッチング液を用いてエッチングする銅配線の形成方法、に関する。
【００１１】
なお、前記本発明における「銅」は、銅からなるものであってもよく、銅合金からなるものであってもよい。また、本明細書において「銅」は、銅又は銅合金を示す。
【発明の効果】
【００１２】
本発明によれば、銅配線の直線性を低下させることなくサイドエッチングを抑制でき、かつ、エッチング後の銅配線底部の配線幅（Ｗ１）のばらつきを抑制できる、エッチング液とその補給液、及び銅配線の形成方法を提供することができる。
【図面の簡単な説明】
【００１３】
【図１】本発明のエッチング液によりエッチングした後の銅配線の一例を示す断面図である。
【発明を実施するための形態】
【００１４】
＜銅のエッチング液＞
本発明の銅のエッチング液は、酸と、酸化性金属イオンと、臭化物イオンと、脂肪族非環式化合物、脂肪族複素環式化合物、及び複素芳香族化合物からなる群より選ばれる１種以上の化合物とを含む水溶液である。前記脂肪族非環式化合物は、ヘテロ原子として窒素のみを２つ以上有する炭素数２〜１０の飽和の脂肪族非環式化合物（Ａ）であり、前記脂肪族複素環式化合物は、環を構成するヘテロ原子として窒素を１つ以上有する５〜７員環を含む脂肪族複素環式化合物（Ｂ）であり、前記複素芳香族化合物は、環を構成するヘテロ原子として窒素を１つ以上有する複素芳香６員環を含む複素芳香族化合物（Ｃ）である。
【００１５】
図１は本発明のエッチング液によりエッチングした後の銅配線の一例を示す断面図である。銅配線１上には、エッチングレジスト２が形成されている。そして、エッチングレジスト２の端部の直下における銅配線１の側面に、保護皮膜３が形成されている。一般的な塩化銅系エッチング液又は塩化鉄系エッチング液で銅配線を形成すると、エッチングの進行とともに、第一銅イオン及びその塩が生成する。配線間では液の入れ替わりが遅くなるため、特に微細配線では第一銅イオン及びその塩による影響で、垂直方向のエッチングが次第に進行しにくくなり、結果としてサイドエッチングが大きくなる。
【００１６】
本発明のエッチング液によれば、エッチングの進行とともに生成する第一銅イオン及びその塩を、前記脂肪族非環式化合物、前記脂肪族複素環式化合物、及び前記複素芳香族化合物からなる群より選ばれる１種以上の化合物が捕捉することで垂直方向のエッチングを速やかに進行させると同時に、スプレーの衝撃を直接受けにくい銅配線１の側面に第一銅イオン及びその塩と前記脂肪族非環式化合物、前記脂肪族複素環式化合物、及び前記複素芳香族化合物からなる群より選ばれる１種以上の化合物から構成される保護皮膜３が均一に形成されるものと考えられる。前記脂肪族非環式化合物、前記脂肪族複素環式化合物、及び前記複素芳香族化合物からなる群より選ばれる１種以上の化合物により形成される保護皮膜３は均一なため、銅配線１の直線性を低下させることなくサイドエッチングを抑制できると考えられる。
【００１７】
さらに、本発明のエッチング液によれば、臭化物イオンが前記保護皮膜３をより強固にするとともに銅配線底部まで均一に形成するため、サイドエッチングをさらに抑制できる上に、エッチング後の銅配線底部の配線幅のばらつきを抑制できると考えられる。
【００１８】
よって、本発明のエッチング液によれば、プリント配線板の製造工程における歩留まりを改善できる。なお、保護皮膜３はエッチング処理後に除去液による処理で簡単に除去することができる。前記除去液としては、希塩酸水溶液や希硫酸水溶液等の酸性水溶液等が好ましい。
【００１９】
＜酸＞
本発明のエッチング液に用いられる酸は、無機酸及び有機酸から適宜選択可能である。前記無機酸としては、硫酸、塩酸、硝酸、リン酸等が挙げられる（但し、臭化水素酸を除く）。前記有機酸としては、ギ酸、酢酸、シュウ酸、マレイン酸、安息香酸、グリコール酸等が挙げられる。前記酸の中では、エッチング速度の安定性及び銅の溶解安定性の観点から、塩酸が好ましい。
【００２０】
前記酸の濃度は、好ましくは５〜１８０ｇ／Ｌであり、より好ましくは７〜１５０ｇ／Ｌである。酸の濃度が５ｇ／Ｌ以上の場合は、エッチング速度が速くなるため、銅を速やかにエッチングすることができる。また、酸の濃度が１８０ｇ／Ｌ以下の場合は、銅の溶解安定性が維持されるとともに、作業環境の悪化を抑制できる。
【００２１】
＜酸化性金属イオン＞
本発明のエッチング液に用いられる酸化性金属イオンは、金属銅を酸化できる金属イオンであればよく、例えば第二銅イオン、第二鉄イオン等が挙げられる。サイドエッチングを抑制する観点、及びエッチング速度の安定性の観点から、酸化性金属イオンとして第二銅イオンを用いることが好ましい。
【００２２】
前記酸化性金属イオンは、酸化性金属イオン源を配合することによって、エッチング液中に含有させることができる。例えば、酸化性金属イオン源として第二銅イオン源を用いる場合、その具体例としては、塩化銅、硫酸銅、臭化銅、有機酸の銅塩、水酸化銅等が挙げられる。例えば、酸化性金属イオン源として第二鉄イオン源を用いる場合、その具体例としては、塩化鉄、臭化鉄、ヨウ化鉄、硫酸鉄、硝酸鉄、有機酸の鉄塩等が挙げられる。
【００２３】
前記酸化性金属イオンの濃度は、好ましくは１０〜３００ｇ／Ｌであり、より好ましくは１０〜２５０ｇ／Ｌであり、更に好ましくは１５〜２２０ｇ／Ｌであり、更により好ましくは３０〜２００ｇ／Ｌである。酸化性金属イオンの濃度が１０ｇ／Ｌ以上の場合は、エッチング速度が速くなるため、銅を速やかにエッチングすることができる。また、酸化性金属イオンの濃度が３００ｇ／Ｌ以下の場合は、銅の溶解安定性が維持される。
【００２４】
＜臭化物イオン＞
本発明のエッチング液に用いられる臭化物イオンは、臭化物イオン源を配合することによって、エッチング液中に含有させることができる。例えば、臭化水素酸、臭化ナトリウム、臭化カリウム、臭化リチウム、臭化マグネシウム、臭化カルシウム、臭化バリウム、臭化銅、臭化亜鉛、臭化アンモニウム、臭化銀、臭素等が挙げられる。銅配線の直線性の低下及びサイドエッチングをより抑制でき、かつ、エッチング後の銅配線底部の配線幅（Ｗ１）のばらつきをより抑制できることができる観点から、臭化水素酸、臭化ナトリウム、臭化カリウムが好ましい。
【００２５】
前記臭化物イオンの濃度は、好ましくは１０〜１５０ｇ／Ｌであり、より好ましくは２０〜１２０ｇ／Ｌであり、さらに好ましくは、３０〜１１０ｇ／Ｌである。臭化物イオンの濃度が１０ｇ／Ｌ以上の場合は、サイドエッチングを効果的に抑制することができる。また、臭化物イオンの濃度が１５０ｇ／Ｌ以下の場合は、エッチング後の銅配線底部の配線幅（Ｗ１）のばらつきを効果的に抑制することができる。
【００２６】
本発明のエッチング液には、銅配線の直線性を低下させることなくサイドエッチングを抑制するために、脂肪族非環式化合物、脂肪族複素環式化合物、及び複素芳香族化合物からなる群より選ばれる１種以上の化合物が配合される。
【００２７】
＜脂肪族非環式化合物＞
本発明の脂肪族非環式化合物は、ヘテロ原子として窒素のみを２つ以上有する炭素数２〜１０の飽和の脂肪族非環式化合物（Ａ）である。前記脂肪族非環式化合物は、直鎖又は分岐鎖構造を有する。前記脂肪族非環式化合物（Ａ）は、構造安定性及び酸性液に対する溶解性の観点から、脂肪族非環式化合物（Ａ）の末端基の１つ以上が、ＮＨ２基であることが好ましい。また、前記脂肪族非環式化合物（Ａ）は、構造安定性及び酸性液に対する溶解性の観点から、炭素数が２〜９が好ましく、炭素数が２〜８がより好ましく、炭素数が２〜７がさらに好ましい。本発明のエッチング液には、これらの脂肪族非環式化合物の１種又は２種以上を配合できる。
【００２８】
前記脂肪族非環式化合物（Ａ）としては、1,3-ジアミノプロパン、1,2-ジアミノプロパン、N,N-ビス（3-アミノプロピル）メチルアミン、2-ジエチルアミノエチルアミン、2,2’-ジアミノ-N-メチルジエチルアミン、1,6-ジアミノヘキサン、1,4-ジアミノブタン、1,7-ジアミノヘプタン、1,10-ジアミノデカン、エチレンジアミン、ジエチレントリアミン、トリエチレンテトラミン、テトラエチレンペンタミン、ペンタエチレンヘキサミン、3,6,9,12,15-ペンタアザヘプタデカン-1,17-ジアミン等が挙げられる。上記脂肪族非環式化合物（Ａ）としては、銅配線の直線性をより低下させることなくサイドエッチングをより抑制する観点から、ジエチレントリアミン、トリエチレンテトラミン、テトラエチルペンタミン、ペンタエチレンヘキサミンが好ましい。
【００２９】
＜脂肪族複素環式化合物＞
本発明の脂肪族複素環式化合物は、環を構成するヘテロ原子として窒素を１つ以上有する５〜７員環を含む脂肪族複素環式化合物（Ｂ）である。前記脂肪族複素環式化合物の具体例としては、ピロリジン骨格を有するピロリジン化合物、ピペリジン骨格を有するピペリジン化合物、ピペラジン骨格を有するピペラジン化合物、ホモピペラジン骨格を有するホモピペラジン化合物、ヘキサヒドロ-1,3,5-トリアジン骨格を有するヘキサヒドロ-1,3,5-トリアジン化合物等が例示できる。前記列挙した化合物は、脂肪族複素環が、アミノ基、アルキル基、アラルキル基、アリール基、ニトロ基、ニトロソ基、ヒドロキシル基、カルボキシル基、カルボニル基、アルコキシ基、ハロゲン基、アゾ基、シアノ基、イミノ基、ホスフィノ基、チオール基、スルホ基等の置換基で置換されていてもよい。本発明のエッチング液には、これらの脂肪族複素環式化合物の１種又は２種以上を配合できる。
【００３０】
前記脂肪族複素環式化合物（Ｂ）は、銅配線の直線性を低下させることなくサイドエッチングを抑制するために、環を構成するヘテロ原子として窒素のみを１つ以上を有する５〜７員環を含む脂肪族複素環式化合物（ｂ１）であることが好ましい。
【００３１】
前記化合物（ｂ１）は、環を構成するヘテロ原子として窒素のみを有し、かつ５〜７員環の脂肪族複素環を含む脂肪族複素環式化合物であるため、構造安定性及び酸性液に対する溶解性が高い。
【００３２】
前記化合物（ｂ１）は、環を構成するヘテロ原子として窒素のみを１つ以上有する５〜７員環の脂肪族複素環を含む脂肪族複素環式化合物の中から適宜選択することができるが、エッチング液中の安定性の観点から、環を構成する窒素の数が３以下の脂肪族複素環式化合物が好ましい。
【００３３】
なかでも、銅配線の直線性向上の観点、及びサイドエッチングを効果的に抑制する観点から、化合物（ｂ１）として、ピロリジン化合物、ピペリジン化合物、ピペラジン化合物、ホモピペラジン化合物及びヘキサヒドロ-1,3,5-トリアジン化合物から選ばれる１種以上を配合することが好ましい。
【００３４】
前記ピロリジン化合物は、ピロリジン骨格を有する化合物であれば特に限定されないが、例えば下記式（I）に示すピロリジン化合物が例示できる。
【化１】
0006273524.tif 000002
［式中、Ｒ１〜Ｒ５は、それぞれ独立に水素、アミノ基含有置換基、又はアミノ基含有置換基を除く炭素数１〜１０の炭化水素誘導基を示す。これら置換基は互いに結合して環構造を形成していてもよい。］
【００３５】
前記アミノ基とは、−ＮＨ２、−ＮＨＲ、及び−ＮＲＲ’の何れかを示し、前記Ｒ、Ｒ’はそれぞれ独立に炭素数１〜１０の炭化水素誘導基を示し、ＲとＲ’は互いに結合して飽和環構造を形成していてもよい。前記アミノ基含有置換基とは、アミノ基からなる置換基、及び炭素数１〜１０の炭化水素誘導基にて一部の水素がアミノ基に置き換わった置換基の何れかを示す。サイドエッチングを効果的に抑制し、かつ銅配線の直線性をより向上させる観点から、アミノ基からなる置換基、又は炭素、水素及び窒素からなるアミノ基含有置換基が好ましい。以下のアミノ基、及びアミノ基含有置換基も同様である
【００３６】
前記炭化水素誘導基とは、炭化水素基にて一部の炭素又は水素が他の原子又は置換基に置き換わっていてもよいものを示す。炭化水素誘導基としては、例えば、メチル基、エチル基、プロピル基、ブチル基、ヒドロキシメチル基、ヒドロキシエチル基、ヒドロキシプロピル基、アリル基、アセチル基、フェニル基、ヒドロキシエトキシメチル基、ヒドロキシエトキシエチル基、ヒドロキシエトキシプロピル基等が例示でき、サイドエッチングを効果的に抑制し、かつ銅配線の直線性をより向上させる観点から、炭素及び水素からなる炭化水素誘導基が好ましい。以下の炭化水素誘導基も同様である。
【００３７】
前記ピロリジン化合物の具体例としては、ピロリジン、1-メチルピリミジン、2-ピロリドン、1-(2-ヒドロキシエチル)ピロリジン、インドリン、1-イソピロピル-3-ヒドロキシピロリジン、1,2-シクロヘキサンジカルボキシイミド、1-ブチルピロリジン、1-エチルピロリジン、2-(2-ヒドロキシエチル)-1-メチルピロリジン、2-メチルピロリジン、1-(2-ヒドロキシエチル)ピロリジン、1-(3-アミノプロピル)ピロリジン、1-(2-アミノエチル)ピロリジン、3-アミノピロリジン、2-アミノメチル-1-エチルピロリジン、2-(2-アミノエチル)-1-メチルピロリジン、3-(ジメチルアミノ)ピロリジン、3-(メチルアミノ)ピロリジン、1-(2-ピロリジニルメチル)ピロリジン、3-(ジエチルアミノ)ピロリジン、1,1’-ジメチル-3-アミノピロリジン、3-(エチルアミノ)ピロリジン、1-メチル-2-(1-ピペリジノメチル)ピロリジン、4-(1-ピロリジニル)ピペリジン、3-(N-アセチル-N-メチルアミノ)ピロリジン、3-(N-アセチル-N-エチルアミノ)ピロリジン、2-ピロリジンカルボキサミド、3-ピロリジンカルボキサミド、3-アセトアミドピロリジン、1-エチル-2-ピロリジンカルボキサミド、3-アミノ-1-(tert-ブトキシカルボニル)ピロリジン、3-(tert-ブトキシカルボニルアミノ)ピロリジン、1-アミノ-2-(メトキシメチル)ピロリジン、1-ベンジル-3-アミノピロリジン、1-ベンジル-3-(ジメチルアミノ)ピロリジン、1-ベンジル-3-(メチルアミノ)ピロリジン、1-ベンジル-3-(エチルアミノ)ピロリジン、3,4-ジアミノ-1-ベンジルピロリジン、1-ベンジル-3-アセトアミドピロリジン、(1s,6s)-2,8-ジアザビシクロ[4.3.0]ノナン等が挙げられる。
【００３８】
前記ピペリジン化合物は、ピペリジン骨格を有する化合物であれば特に限定されないが、例えば下記式（II）に示すピペリジン化合物が例示できる。
【化２】
0006273524.tif 000003
［式中、Ｒ６〜Ｒ１１は、それぞれ独立に水素、アミノ基含有置換基、又はアミノ基含有置換基を除く炭素数１〜１０の炭化水素誘導基を示す。これら置換基は互いに結合して環構造を形成していてもよい。］
【００３９】
前記ピペリジン化合物の具体例としては、ピペリジン、2-ピペリドン、1-メチルピペリジン、2-メチルピペリジン、3-メチルピペリジン、4-メチルピペリジン、4-メチルピペリジン、3,5-ジメチルピペリジン、2-エチルピペリジン、4-ピペリジンカルボン酸、1,2,3,4-テトラヒドロキノリン、デカヒドロイソキノリン、2,6-ジメチルピペリジン、2-ピペリジンメタノール、3-ピペリジンメタノール、4-ピペリジンメタノール、2,2,6,6-テトラメチルピペリジン、4-アミノピペリジン、1-アミノピペリジン、3-アミノピペリジン、4-(アミノメチル)ピペリジン、4-アミノ-1-メチルピペリジン、2-(アミノメチル)ピペリジン、3-(アミノメチル)ピペリジン、4-ピペリジンカルボキサミド、2-ピペリジンカルボキサミド、1-(2-アミノエチル)ピペリジン、4-アセトアミドピペリジン、3-アセトアミドピペリジン、4-アミノ-1-イソプロピルピペリジン、1-(3-アミノプロピル)-2-メチルピペリジン、4-アミノ-2,2,6,6-テトラメチルピペリジン、2,2’-ビピペリジン、4,4’-ビピペリジン、4-ピペリジノピペリジン、4-アミノ-1-ピペリジンカルボン酸エチル、4-アミノ-1-ベンジルピペリジン、4-(2-アミノエチル)-1-ベンジルピペリジン、4-アセトアミド-1-ベンシルピペリジン、3-アミノキヌクリジン等が挙げられる。
【００４０】
前記ピペラジン化合物は、ピペラジン骨格を有する化合物であれば特に限定されないが、例えば下記式（III）に示すピペラジン化合物が例示できる。
【化３】
0006273524.tif 000004
［式中、Ｒ１２〜Ｒ１７は、それぞれ独立に水素、アミノ基含有置換基、又はアミノ基含有置換基を除く炭素数１〜１０の炭化水素誘導基を示す。これら置換基は互いに結合して環構造を形成していてもよい。］
【００４１】
前記ピペラジン化合物の具体例としては、ピペラジン、1-メチルピペラジン、2-メチルピペラジン、1-アリルピペラジン、1-イソブチルピペラジン、1-ヒドロキシエトキシエチルピペラジン、1-フェニルピペラジン、1-アミノエチルピペラジン、1-アミノ-4-メチルピペラジン、1-エチルピペラジン、1-ピペラジンエタノール、1-ピペラジンカルボン酸エチル、1-ホルミルピペラジン、1-プロピルピペラジン、1-アセチルピペラジン、1-イソプロピルピペラジン、1-シクロペンチルピペラジン、1-シクロヘキシルピペラジン、1-（2-メトキシエチル）ピペラジン、1-ピペロニルピペラジン、1-(ジフェニルメチル)ピペラジン、2-ピペラジノン、1,4-ジメチルピペラジン、1-メチル-3-フェニルピペラジン、1,4-ビス（3-アミノプロピル）ピペラジン、1-(2-ジメチルアミノエチル）-4-メチルピペラジン、1-（2-アミノエチル）ピペラジン、1,4-ビス（3-アミノプロピル）ピペラジン、2,5-ジメチルピペラジン、2,6-ジメチルピペラジン、1,4-ジホルミルピペラジン、1-(4-アミノフェニル)-4-メチルピペラジン、1,4-ジアセチル-2,5-ピペラジンジオン、1-メチル-4-(1,4'-ビピペリジン-4-イル)ピペラジン、1-(4-アミノフェニル)-4-(4-メトキシフェニル)ピペラジン、1,4-ジメチルピペラジン-2-オン、1,4-ジエチルピペラジン-2-オン、1,4-ジメチルピペラジン-2,3-ジオン、2-ピペラジンカルボン酸、トリエチレンジアミン等が挙げられる。
【００４２】
前記ホモピペラジン化合物は、ホモピペラジン骨格を有する化合物であれば特に限定されないが、例えば下記式（IV）に示すホモピペラジン化合物が例示できる。
【化４】
0006273524.tif 000005
［式中、Ｒ１８〜Ｒ２４は、それぞれ独立に水素、アミノ基含有置換基、又はアミノ基含有置換基を除く炭素数１〜１０の炭化水素誘導基を示す。これら置換基は互いに結合して環構造を形成していてもよい。］
【００４３】
前記ホモピペラジン化合物の具体例としては、ホモピペラジン、1-メチルホモピペラジン、1-ホルミルホモピペラジン、1,4-ジメチルホモピペラジン、4-メチル-1-ホモピペラジンジチオカルボン酸、1-アセチルホモピペラジン、1-ブチリルホモピペラジン等が挙げられる。
【００４４】
前記ヘキサヒドロ-1,3,5-トリアジン化合物は、ヘキサヒドロ-1,3,5-トリアジン骨格を有する化合物であれば特に限定されないが、例えば下記式（V）に示すヘキサヒドロ-1,3,5-トリアジン化合物が例示できる。
【化５】
0006273524.tif 000006
［式中、Ｒ２５〜Ｒ３０は、それぞれ独立に水素、アミノ基含有置換基、又はアミノ基含有置換基を除く炭素数１〜１０の炭化水素誘導基を示す。これら置換基は互いに結合して環構造を形成していてもよい。］
【００４５】
前記ヘキサヒドロ-1,3,5-トリアジン化合物の具体例としては、ヘキサヒドロ-1,3,5-トリアジン、ヘキサヒドロ-1,3,5-トリメチル-1,3,5-トリアジン、ヘキサヒドロ-2,4,6-トリメチル-1,3,5-トリアジン、ヘキサヒドロ-1,3,5-トリス(3-ジメチルアミノプロピル)-1,3,5-トリアジン、ヘキサヒドロ-1,3,5-トリプロピル-1,3,5-トリアジン、ヘキサヒドロ-1,3,5-トリエチル-1,3,5-トリアジン、ヘキサヒドロ-1,3,5-トリイソプロピル-1,3,5-トリアジン、ヘキサヒドロ-1,3,5-トリベンジル-1,3,5-トリアジン、ヘキサヒドロ-1,3,5-トリス(2-ヒドロキシエチル)-1,3,5-トリアジン、ヘキサヒドロ-1,3,5-トリニトロ-1,3,5-トリアジン、ヘキサヒドロ-1,3,5-トリニトロソ-1,3,5-トリアジン、ヘキサヒドロ-2,4,6-トリメチル-1,3,5-トリニトロ-1,3,5-トリアジン、ヘキサヒドロ-1,3,5-トリアクリロイル-1,3,5-トリアジン、ヘキサメチレンテトラミン等が挙げられる。
【００４６】
前記化合物（ｂ１）としては、銅配線の直線性をより低下させることなくサイドエッチングをより抑制する観点から、1-メチルピペラジン、1-アミノエチルピペラジン、1,4-ビス(3-アミノプロピル)ピペラジンが好ましい。
【００４７】
＜複素芳香族化合物＞
本発明の複素芳香族化合物は、環を構成するヘテロ原子として窒素を１つ以上有する複素芳香６員環を含む複素芳香族化合物（Ｃ）である。６員環複素芳香族化合物としては、構造安定性及び酸性液に対する溶解性の観点から、環を構成するヘテロ原子として窒素のみを有するものが好ましい。なお、前記複素芳香族化合物は、アミノ基含有置換基で置換されたピリジン化合物、ピリミジン化合物、ピラジン化合物、ピリダジン化合物、1,3,5-トリアジン化合物等が例示できる。また、複素芳香環が、アミノ基含有置換基、アルキル基、アラルキル基、アリール基、ニトロ基、ニトロソ基、ヒドロキシル基、カルボキシル基、カルボニル基、アルコキシ基、ハロゲン基、アゾ基、シアノ基、イミノ基、ホスフィノ基、チオール基、スルホ基等の置換基で置換されていてもよい。本発明のエッチング液には、これらの６員環複素芳香族化合物の１種又は２種以上を配合できる。
【００４８】
前記アミノ基含有置換基で置換されたピリジン化合物は、アミノ基含有置換基で置換され、ピリジン環を有する化合物であれば特に限定されないが、例えば、下記式（VI）に示すピリジン化合物が例示できる。
【化６】
0006273524.tif 000007
［式中、Ｒ３１〜Ｒ３５は、それぞれ独立に水素、アミノ基含有置換基、又はアミノ基含有置換基を除く炭素数１〜１０の炭化水素誘導基を示す。ただし、Ｒ３１〜Ｒ３５の少なくとも１つはアミノ基含有置換基を示す。これら置換基は互いに結合して環構造を形成していてもよい。］
【００４９】
前記アミノ基含有置換基で置換されたピリジン化合物の具体例としては、3-アミノピリジン、2-アミノピリジン、4-アミノピリジン、2-アミノ-3-メチルピリジン、2-アミノ-4-メチルピリジン、2-アミノ-5-メチルピリジン、2-(アミノメチル)ピリジン、3-アミノ-4-メチルピリジン、5-アミノ-2-メチルピリジン、4-アミノ-3-メチルピリジン、3-アミノ-2-メチルピリジン、4-アミノ-2-メチルピリジン、3-アミノ-5-メチルピリジン、2-(メチルアミノ)ピリジン、4-(メチルアミノ)ピリジン、3-(アミノメチル)ピリジン、4-(アミノメチル)ピリジン、2,3-ジアミノピリジン、3,4-ジアミノピリジン、2,6-ジアミノピリジン、2-アミノ-5-シアノピリジン、2-アミノ-3-シアノピリジン、2-アミノピリジン-3-カルボキシアルデヒド、ピリジン-2-カルボキシアミド、2-アミノ-4,6-ジメチルピリジン、4-(2-アミノエチル)ピリジン、3-(2-アミノエチル)ピリジン、2-(2-アミノエチル)ピリジン、4-ジメチルアミノピリジン、2-ジメチルアミノピリジン、2-(エチルアミノ)ピリジン、2-アミノ-3-(ヒドロキシメチル)ピリジン、4-アセトアミドピリジン、2-アセトアミドピリジン、3-アセトアミドピリジン、4-(エチルアミノメチル)ピリジン、2-アミノキノリン、3-アミノキノリン、5-アミノキノリン、6-アミノキノリン、8-アミノキノリン、4-ジメチルアミノ-1-ネオペンチルピリジニウムクロリド等が挙げられる。
【００５０】
前記ピリミジン化合物は、ピリミジン環を有する化合物であれば特に限定されないが、例えば、下記式（VII）に示すピリミジン化合物が例示できる。
【化７】
0006273524.tif 000008
［式中、Ｒ３６〜Ｒ３９は、それぞれ独立に水素、アミノ基含有置換基、又はアミノ基含有置換基を除く炭素数１〜１０の炭化水素誘導基を示す。これら置換基は互いに結合して環構造を形成していてもよい。］
【００５１】
前記ピリミジン化合物の具体例としては、ピリミジン、4-メチルピリミジン、2-アミノピリミジン、4-アミノピリミジン、5-アミノピリミジン、2-シアノピリミジン、4,6-ジメチルピリミジン、2-アミノ-4-メチルピリミジン、2,4-ジアミノピリミジン、4,6-ジアミノピリミジン、4,5-ジアミノピリミジン、4-メトキシピリミジン、4-アミノ-6-ヒドロキシピリミジン、4,6-ジヒドロキシピリミジン、2-メルカプトピリミジン、2-クロロピリミジン、2-アミノ-4,6-ジメチルピリミジン、4-アミノ-2,6-ジメチルピリミジン、ピリミジン-5-カルボン酸、4,6-ジメチル-2-ヒドロキシピリジン、2,4-ジメチル-6-ヒドロキシピリジン、2-アミノ-4-ヒドロキシ-6-メチルピリジン、4-アミノ-6-ヒドロキシ-2-メチルピリジン、2,4,6-トリアミノピリミジン、2,4-ジアミノ-6-ヒドロキシピリミジン、4,6-ヒドロキシ-2-メチルピリジン、4,5-ジアミノ-6-ヒドロキシピリミジン、2-アミノ-4,6-ジメチルピリミジン、2-クロロ-4-メチルピリミジン、4-クロロ-2-メチルピリミジン、2-クロロ-5-メチルピリミジン、2-アミノ-5-メチルピリミジン、4-アミノ-6-クロロピリミジン、4-アミノ-2-クロロピリミジン、5-アミノ-4-クロロピリミジン、4-クロロ-6-ヒドロキシピリミジン、ピリミジン-2-カルボン酸メチル、4-アミノ-2-メチル-5-ピリミジンメタノール、2-アミノ-5-ニトロピリミジン、4,6-ジメチル-2-メルカプトピリミジン、4,6-ジアミノ-2-メチルピリミジン、2-クロロ-5-エチルピリミジン、4-アミノ-2-ジメチルアミノ-6-ヒドロキシピリミジン、4,5-ピリミジンジアミン、2-フェニルピリミジン、キナゾリン等が挙げられる。
【００５２】
前記ピラジン化合物は、ピラジン環を有する化合物であれば特に限定されないが、例えば、下記式（VIII）に示すピラジン化合物が例示できる。
【化８】
0006273524.tif 000009
［式中、Ｒ４０〜Ｒ４３は、それぞれ独立に水素、アミノ基含有置換基、又はアミノ基含有置換基を除く炭素数１〜１０の炭化水素誘導基を示す。これら置換基は互いに結合して環構造を形成していてもよい。］
【００５３】
前記ピラジン化合物の具体例としては、ピラジン、2,5-ジメチルピラジン、2-メチルピラジン、2,3-ジメチルピラジン、2,6-ジメチルピラジン、2,3,5-トリメチルピラジン、2,3,5,6-テトラメチルピラジン、2-シアノピラジン、2-tert-ブチルピラジン、2-エチルピラジン、2,3-ジシアノピラジン、2-エチル-3-メチルピラジン、2-ビニルピラジン、2,3-ジエチルピラジン、2,3-ジシアノ-5-メチルピラジン、5-エチル-2,3-ジメチルピラジン、2-プロピルピラジン、2,3-ジエチル-5-メチルピラジン、2-メチル-3-プロピルピラジン、2-アセチルピラジン、2-メチル-3-イソブチルピラジン、2-アセチル-3-メチルピラジン、(2-メルカプトエチル)ピラジン、2-アセチル-3-エチルピラジン、ピラジンカルボン酸、5-メチルピラジン-2-カルボン酸、2-ピラジンカルボン酸メチル、2,3-ピラジンジカルボン酸、5-メチル-2,3-シクロペンテノピラジン、5,6,7,8-テトラヒドロキノキサリン、2-メチルキノキサリン、2,3-ジメチルキノキサリン、2-アミノピラジン、2-(アミノメチル)-5-メチルピラジン、5,6-ジアミノ-2,3-ジシアノピラジン、3-アミノピラジン-2-カルボン酸、3-アミノカルボニルピラジン-2-カルボン酸、2-アミノ-5-フェニルピラジン等が挙げられる。
【００５４】
前記ピリダジン化合物は、ピリダジン環を有する化合物であれば特に限定されないが、例えば、下記式（IX）に示すピリダジン化合物が例示できる。
【化９】
0006273524.tif 000010
［式中、Ｒ４４〜Ｒ４７は、それぞれ独立に水素、アミノ基含有置換基、又はアミノ基含有置換基を除く炭素数１〜１０の炭化水素誘導基を示す。これら置換基は互いに結合して環構造を形成していてもよい。］
【００５５】
前記ピリダジン化合物の具体例としては、ピリダジン、2-メチルピリダジン、3-メチルピリダジン、4-メチルピリダジン、ピリダジン-4-カルボン酸、4,5-ベンゾピリダジン、3-アミノピリダジン等が挙げられる。
【００５６】
前記1,3,5-トリアジン化合物は、1,3,5-トリアジン環を有する化合物であれば特に限定されないが、例えば、下記式（X）に示す1,3,5-トリアジン化合物が例示できる。
【化１０】
0006273524.tif 000011
［式中、Ｒ４８〜Ｒ５０は、それぞれ独立に水素、アミノ基含有置換基、又はアミノ基含有置換基を除く炭素数１〜１０の炭化水素誘導基を示す。これら置換基は互いに結合して環構造を形成していてもよい。］
【００５７】
前記1,3,5-トリアジン化合物の具体例としては、1,3,5-トリアジン、2,4-ジアミノ-6-メチル-1,3,5-トリアジン、2-メチル-4,6-ビス(トリクロロメチル)-1,3,5-トリアジン、2,4,6-トリス(ペンタフルオロエチル)-1,3,5-トリアジン、2,4,6-トリフェニル-1,3,5-トリアジン、2,4-ビス(トリクロロメチル)-6-[2-(フラン-2-イル)ビニル]-1,3,5-トリアジン、4,6-ビス(トリクロロメチル)-2-(4-メトキシフェニル)-1,3,5-トリアジン、2-(4-メトキシスチリル)-4,6-ビス(トリクロロメチル)-1,3,5-トリアジン、2-(3,4-ジメトキシスチリル)-4,6-ビス(トリクロロメチル)-1,3,5-トリアジン、2,4-ビス(トリクロロメチル)-6-[2-(フラン-2-イル)ビニル]-1,3,5-トリアジン、2-(1,3-ベンゾジオキソール-5-イル)-4,6-ビス(トリクロロメチル)-1,3,5-トリアジン、2,4,6-トリ(4-ピリジル)-1,3,5-トリアジン、2,4,6-トリス(2-ピリジル)-1,3,5-トリアジン、2,4-ジアミノ-1,3,5-トリアジン、2,4,6-トリアミノ-1,3,5-トリアジン、2,4-ジアミノ-6-ジメチルアミノ-1,3,5-トリアジン、2,4-ジアミノ-6-ジエチルアミノ-1,3,5-トリアジン、4,6-ジアミノ-2-ビニル-1,3,5-トリアジン、2,4,6-トリス[ビス(メトキシメチル)アミノ]-1,3,5-トリアジン、2,4-ジアミノ-6-ジアリルアミノ-1,3,5-トリアジン、2,4-ジアミノ-6-ブチルアミノ-1,3,5-トリアジン、2,4-ジアミノ-6-(シクロプロピルアミノ)-1,3,5-トリアジン、2,4-ジアミノ-6-フェニル-1,3,5-トリアジン等が挙げられる。
【００５８】
前記複素芳香族化合物（Ｃ）としては、銅配線の直線性をより低下させることなくサイドエッチングをより抑制する観点から、4-メチルピリミジン、3-アミノピリジン、2-アミノ-4,6-ジメチルピリミジン、2,4-ジアミノ-6-メチル-1,3,5-トリアジン、4-ジメチルアミノピリジンが好ましい。
【００５９】
前記複素芳香族化合物（Ｃ）は、銅配線の直線性を低下させることなくサイドエッチングを効果的に抑制する効果が高い観点から、さらに、環を構成するヘテロ原子として窒素を１つ以上有する複素芳香５員環を含む複素芳香族化合物（ｃ１）であることが好ましい。
【００６０】
前記複素芳香６員環及び前記複素芳香５員環は、いずれもヘテロ原子として窒素を１つ以上有していればよく、窒素以外のヘテロ原子を有していてもよい。銅配線の直線性を低下させることなくサイドエッチングを効果的に抑制するためには、前記複素芳香６員環及び前記複素芳香５員環は、ヘテロ原子として窒素のみを有するもの、又は、ヘテロ原子として窒素及び硫黄のみを有するものが好ましい。なお、前記複素芳香６員環及び前記複素芳香５員環は、いずれも、アミノ基、アルキル基、アラルキル基、アリール基、ニトロ基、ニトロソ基、ヒドロキシル基、カルボキシル基、アルデヒド基、アルコキシ基、ハロゲン基、アゾ基、シアノ基、イミノ基、ホスフィノ基、チオール基、スルホ基等の置換基で置換されていてもよい。
【００６１】
前記複素芳香族化合物が前記複素芳香６員環及び前記複素芳香５員環を分子内に含むとは、例えば下記式（XI）に示すアデニンのように複素芳香６員環と複素芳香５員環とが縮合して縮合環を形成した複素芳香族化合物（以下、複素芳香族化合物（ｃ１−１）ともいう）であってもよいし、複素芳香６員環と複素芳香５員環とが単結合又は二価の連結基で連結した複素芳香族化合物（以下、複素芳香族化合物（ｃ１−２）ともいう）であってもよい。
【化１１】
0006273524.tif 000012
【００６２】
ただし、本発明で用いられる前記複素芳香族化合物には、下記式（XII）に示すグアニンのように、複素環を構成する原子としてカルボニル基の炭素を含む環状化合物は含まれない。
【化１２】
0006273524.tif 000013
【００６３】
前記複素芳香６員環と前記複素芳香５員環とが単結合で連結した複素芳香族化合物（ｃ１−２）としては、例えば下記式（XIII）に示す2-(4-ピリジル)ベンゾイミダゾール等が例示できる。
【化１３】
0006273524.tif 000014
【００６４】
前記複素芳香６員環と前記複素芳香５員環とが二価の連結基で連結した複素芳香族化合物（ｃ１−２）としては、例えば下記式（XIV）に示す2,4-ジアミノ-6-[2-(2-メチル−１−イミダゾリル)エチル]-1,3,5-トリアジン等が例示できる。二価の連結基としては、二価の炭化水素誘導基、−Ｏ−、−Ｓ−等が例示できる。なお、前記炭化水素誘導基とは、炭化水素基にて一部の炭素又は水素が他の原子又は置換基に置き換わっていてもよいものを示す。
【化１４】
0006273524.tif 000015
【００６５】
前記二価の炭化水素誘導基としては、アルキレン基だけでなく、アルケニレン基、アルキニレン基等であってもよい。また、前記二価の炭化水素誘導基の炭素数は、特に限定されないが、溶解性の観点から１〜６が好ましく、１〜３がより好ましい。
【００６６】
また、前記複素芳香族化合物（ｃ１−１）と前記複素芳香族化合物（ｃ１−２）の双方の構造的特徴を備えた化合物の具体例としてはアザチオプリン等が挙げられる。
【００６７】
前記複素芳香族化合物（ｃ１）の具体例としては、アデニン、6-ベンジルアデニン、アデノシン、2-アミノアデノシン、2-(4-ピリジル)ベンゾイミダゾール、2,4-ジアミノ-6-[2-(2-メチル−１−イミダゾリル)エチル]-1,3,5-トリアジン、3-(1-ピロリルメチル)ピリジン、1H-ピロロ[2,3-b]ピリジン、2,6-ビス(2-ベンゾイミダゾリル)ピリジン、イミダゾ[1,2-b]ピリダジン、プリン、6-クロロプリン、6-クロロ-7-デアザプリン、アザチオプリン、6-(ジメチルアミノ)プリン、7-ヒドロキシ-5-メチル-1,3,4-トリアザインドリジン、イミダゾ[1,5-a]ピリジン-3-カルボキシアルデヒド、6-メルカプトプリン、6-メトキシプリン、1H-1,2,3-トリアゾロ[4,5-b]ピリジン、チアミン、1H-ピロロ[2,3-c]ピリジン、1H-ピロロ[3,2-c]ピリジン、1H-ピロロ[3,2-b]ピリジン、7-メチル-1H-ピロロ[2,3-c]ピリジン、6-クロロ-3-[(4-メチル-1-ピペラジニル)メチル]-1H-ピロロ[3,2-c]ピリジン、2-メチル-1H-ピロロ[2,3-b]ピリジン、3-(ピペリジノメチル)-1H-ピロロ[2,3-b]ピリジン、3-(1-メチル-1H-ピロール-2-イル)ピリジン、1-メチル-2-(3-ピリジニル)-1H-ピロール、3-(2-ピロリル)ピリジン、2-(1-ピロリル)ピリジン、3H-イミダゾ[4,5-c]ピリジン、1-(2-フェニルエチル)-1H-イミダゾ[4,5-c]ピリジン、2-アザインドリジン、2-フェニル-1H-イミダゾ[4,5-b]ピリジン、3-(3-ピリジニル)-1H-1,2,4-トリアゾール、7-メチル-1,2,4-トリアゾロ[4,3-a]ピリジン、[1,2,4]トリアゾロ[1,5-a]ピリジン-6-アミン、3-ニトロ-5-(3-ピリジル)-1H-ピラゾール、1-(2-ピリジル)-1H-ピラゾール-4-アミン、2,3-ジメチルピラゾロ[1,5-a]ピリジン、2,3,7-トリメチルピラゾロ[1,5-a]ピリジン、8-アミノ-2-フェニル[1,2,4]トリアゾロ[1,5-a]ピリジン、5-(2-ピリジル)-2H-テトラゾール、2-(2-ピリジル)ベンゾチアゾール、2-(2-ピリジル)-4-チアゾール酢酸、4-(ベンジルアミノ)-2-メチル-7H-ピロロ[2,3-d]ピリミジン、7-デアザアデニン、5,7-ジメチルピラゾロ[1,5-a]ピリミジン、2,5-ジメチルピラゾロ[1,5-a]ピリミジン-7-アミン、4-アミノ-1H-ピラゾロ[3,4-d]ピリミジン、1H-ピラゾロ[4,3-d]ピリミジン-7-アミン、4-[(3-メチル-2-ブテニル)アミノ]-1H-ピラゾロ[3,4-d]ピリミジン、4H-ピラゾロ[3,4-d]ピリミジン-4-アミン、イミダゾ[1,2-a]ピリミジン、5,7-ジメチル[1,2,4]トリアゾロ[1,5-a]ピリミジン、8-tert-ブチル-7,8-ジヒドロ-5-メチル-6H-ピロロ[3,2-e][1,2,4]トリアゾロ[1,5-a]ピリミジン、5,7-ジアミノ-1H-1,2,3-トリアゾロ[4,5-d]ピリミジン、8-アザプリン、5-アミノ-2-(メチルチオ)チアゾロ[5,4-d]ピリミジン、2,5,7-トリクロロチアゾロ[5,4-d]ピリミジン、6-クロロ-2-[4-(メチルスルホニル)フェニル]イミダゾ[1,2-b]ピリダジン、2-メチルイミダゾ[1,2-b]ピリダジン、1H-イミダゾ[4,5-d]ピリダジン、1,2,4-トリアゾロ[4,3-b]ピリダジン、6-クロロ-1,2,4-トリアゾロ[4,3-b]ピリダジン、6-メチル-1,2,4-トリアゾロ[4,3-b]ピリダジン、6,7-ジメチル-1,2,4-トリアゾロ[4,3-b]ピリダジン、テトラゾロ[1,5-b]ピリダジン、6-クロロテトラゾロ[1,5-b]ピリダジン、8-メチルテトラゾロ[1,5-b]ピリダジン、6-クロロ-7-メチルテトラゾロ[1,5-b]ピリダジン、6-メトキシテトラゾロ[1,5-b]ピリダジン、テトラゾロ[1,5-b]ピリダジン-6-アミン、7-メチルピラゾロ[1,5-a]-1,3,5-トリアジン-2,4-ジアミン、ピラゾロ[5,1-c][1,2,4]ベンゾトリアジン-8-オール、6,7-ジメチルピラゾロ[5,1-c][1,2,4]トリアジン-2(6H)-アミン、4,6-ジヒドロ-3,4-ジメチルピラゾロ[5,1-c][1,2,4]トリアジン、3-ヒドラジノ-7-メチル-5-フェニル-5H-ピラゾロ[3,4-e]-1,2,4-トリアジン、イミダゾ[5,1-f][1,2,4]トリアジン-2,7-ジアミン、4,5-ジメチルイミダゾ[5,1-f][1,2,4]トリアジン-2,7-ジアミン、2-アザアデニン、7,8-ジヒドロ-5-メチルイミダゾ[1,2-a][1,2,4]トリアゾロ[1,5-c][1,3,5]トリアジン、7,8-ジヒドロイミダゾ[1,2-a][1,2,4]トリアゾロ[1,5-c][1,3,5]トリアジン、1,2,4-トリアゾロ[4,3-a][1,3,5]トリアジン-3,5,7-トリアミン、5-アザアデニン、7,8-ジヒドロイミダゾ[1,2-a][1,2,4]トリアゾロ[1,5-c][1,3,5]トリアジン等が例示できる。前記複素芳香族化合物は塩酸塩又は硫酸塩等の塩の形態であってもよく、水和物であってもよい。本発明のエッチング液には、前記複素芳香族化合物（ｃ１）の１種又は２種以上を配合できる。
【００６８】
前記複素芳香族化合物（ｃ１）としては、銅配線の直線性をより低下させることなくサイドエッチングをより抑制する観点から、前記式（XI）に示すアデニン及び下記式（XV）に示すチアミン塩酸塩が好ましい。
【化１５】
0006273524.tif 000016
【００６９】
前記脂肪族非環式化合物、前記脂肪族複素環式化合物、前記複素芳香族化合物からなる群より選ばれる１種以上の化合物の濃度は、サイドエッチングを抑制し、かつ銅配線の直線性を向上させる観点から０．０１〜１００ｇ／Ｌの範囲が好ましく、０．０２〜８０ｇ／Ｌがより好ましく、０．０５〜３０ｇ／Ｌの範囲がさらに好ましい。
【００７０】
本発明のエッチング液には、上述した成分以外にも、本発明の効果を妨げない程度に他の成分を添加してもよい。例えば、界面活性剤、成分安定剤、消泡剤等を添加してもよい。前記他の成分を添加する場合、その濃度は０．００１〜５ｇ／Ｌ程度である。
【００７１】
前記エッチング液は、前記の各成分を水に溶解させることにより、容易に調製することができる。前記水としては、イオン性物質及び不純物を除去した水が好ましく、例えばイオン交換水、純水、超純水等が好ましい。
【００７２】
前記エッチング液は、各成分を使用時に所定の濃度になるように配合してもよく、濃縮液を調製しておき使用直前に希釈して使用してもよい。前記エッチング液の使用方法は、特に限定されないが、サイドエッチングを効果的に抑制するには、後述するようにスプレーを用いてエッチングすることが好ましい。また、使用時のエッチング液の温度は、特に制限はないが、生産性を高く維持した上で、サイドエッチングを効果的に抑制するには２０〜６０℃で使用することが好ましい。
【００７３】
本発明の補給液は、本発明のエッチング液を連続又は繰り返し使用する際に、前記エッチング液に添加する補給液であって、前記脂肪族非環式化合物、前記脂肪族複素環式化合物、及び前記複素芳香族化合物からなる群より選ばれる１種以上の化合物を含む水溶液である。前記補給液中の各成分は、上述した本発明のエッチング液に配合できる成分と同様である。前記補給液を添加することにより、前記エッチング液の各成分比が適正に保たれるため、上述した本発明のエッチング液の効果を安定して維持できる。
【００７４】
また、本発明の補給液には、塩酸等の酸が３６０ｇ／Ｌの濃度を超えない範囲で含まれていてもよい。また、前記補給液には、塩化第二銅等の第二銅イオン源が第二銅イオン濃度で１４ｇ／Ｌの濃度を超えない範囲で含まれていてもよい。また、前記補給液には、臭化ナトリウム等の臭化物イオン源が臭化物イオン濃度で８００ｇ／Ｌの濃度を超えない範囲で含まれていてもよい。また、前記補給液には、前記成分以外に、エッチング液に添加する成分が配合されていてもよい。尚、これらの前記補給液に含まれていてもよい成分は、前記補給液に含ませずに、本発明のエッチング液を連続又は繰り返し使用する際に、本発明のエッチング液に直接添加することもできる。
【００７５】
前記補給液中の各成分の濃度は、エッチング液中の各成分の濃度に応じて適宜設定されるが、上述した本発明のエッチング液の効果を安定して維持するという観点から、前記脂肪族非環式化合物、前記脂肪族複素環式化合物、及び前記複素芳香族化合物からなる群より選ばれる１種以上の化合物の濃度が０．０５〜８００ｇ／Ｌであることが好ましい。
【００７６】
本発明の銅配線の形成方法は、銅層のエッチングレジストで被覆されていない部分をエッチングする銅配線の形成方法において、上述した本発明のエッチング液を用いてエッチングすることを特徴とする。これにより、上述したように、銅配線の直線性を低下させることなくサイドエッチングを抑制でき、かつ、銅配線底部の配線幅（Ｗ１）のばらつきを抑制できる。また、本発明の銅配線の形成方法を採用した銅配線形成工程において、本発明のエッチング液を連続又は繰り返し使用する場合は、上述した本発明の補給液を添加しながらエッチングすることが好ましい。前記エッチング液の各成分比が適正に保たれるため、上述した本発明のエッチング液の効果を安定して維持できるからである。
【００７７】
本発明の銅配線の形成方法では、前記銅層のエッチングレジストで被覆されていない部分に、前記エッチング液をスプレーにより噴霧することが好ましい。サイドエッチングを効果的に抑制できるからである。スプレーする際、ノズルは特に限定されず、扇形ノズル、充円錐ノズル、2流体ノズル等が使用できる。
【００７８】
スプレーでエッチングする場合、スプレー圧は、０．０４ＭＰａ以上が好ましく、０．０８ＭＰａ以上がより好ましい。スプレー圧が０．０４ＭＰａ以上であれば、保護皮膜を適切な厚みで銅配線の側面に形成できる。これにより、サイドエッチングを効果的に防止できる。なお、前記スプレー圧は、エッチングレジストの破損防止の観点から０．３０ＭＰａ以下が好ましい。
【実施例】
【００７９】
次に、本発明の実施例について比較例と併せて説明する。なお、本発明は下記の実施例に限定して解釈されるものではない。
【００８０】
表１〜２に示す組成の各エッチング液を調製し、後述する条件でエッチングを行い、後述する評価方法により各項目について評価した。なお、表１〜２に示す組成の各エッチング液において、残部はイオン交換水である。また、表１〜２に示す塩酸の濃度は、塩化水素としての濃度である。
【００８１】
（使用した試験基板）
厚み１２μｍの電解銅箔（三井金属鉱業社製、商品名３ＥＣ−III）を積層した銅張積層板を用意し、前記銅箔をパラジウム触媒含有処理液（奥野製薬社製、商品名：アドカッパーシリーズ）で処理した後、無電解銅めっき液（奥野製薬社製、商品名：アドカッパーシリーズ）を用いて無電解銅めっき膜を形成した。次いで、電解銅めっき液（奥野製薬社製、商品名：トップルチナＳＦ）を用いて、前記無電解銅めっき膜上に厚み１０μｍの電解銅めっき膜を形成し、銅層の総厚みを２２．５μｍとした。得られた電解銅めっき膜の表面を厚み２５μｍのドライフィルムレジストで被覆した。その後、ライン／スペース（Ｌ／Ｓ）＝３６μｍ／２４μｍのガラスマスクを使用して露光し、現像処理により未露光部を除去することでＬ／Ｓ＝３６μｍ／２４μｍのエッチングレジストパターンを作製した。
【００８２】
（エッチング条件）
エッチングは扇形ノズル（いけうち社製、商品名：ＩＳＶＶ９０２０）を使用して、スプレー圧０．２０ＭＰａ、処理温度４５℃の条件で行った。エッチング加工時間は、エッチング後の銅配線底部の配線幅（Ｗ１）が３０μｍに至る時点を目標に設定した。エッチング後、水洗、乾燥を行って、以下に示す評価を行った。
【００８３】
（サイドエッチング量）
エッチング処理した各試験基板を５０℃の３重量％水酸化ナトリウム水溶液に６０秒間浸漬し、エッチングレジストを除去した。その後、塩酸（塩化水素濃度：７重量％）を用い、扇形ノズル（いけうち社製、商品名：ＩＳＶＶ９０２０）で、スプレー圧０．１２ＭＰａ、処理温度３０℃、処理時間１０秒で保護皮膜を除去した。そして、各試験基板の一部を切断し、これをポリエステル製冷間埋め込み樹脂に埋め込み、銅配線の断面を観察できるように研磨加工を行った。そして、光学顕微鏡を用いて２００倍で前記断面を観察し、銅配線頂部の配線幅（Ｗ２）を計測して、銅配線底部の配線幅（Ｗ１）との差（Ｗ１−Ｗ２）をサイドエッチング量（μｍ）とした（図１参照）。結果を表１〜２に示す。サイドエッチング量は、１０μｍ以下が好ましく、７μｍ以下がより好ましい。
【００８４】
（頂部幅直線性）
サイドエッチング量の評価と同様に、エッチングレジスト除去し、保護被膜除去した。そして、光学顕微鏡を用いて２００倍で試験基板上面を観察し、銅配線頂部の配線幅（Ｗ２）を４０μｍ間隔で８列の配線を１配線に対して５箇所、計４０箇所計測し、その標準偏差を頂部幅直線性（μｍ）とした。結果を表１〜２に示す。頂部幅直線性は、１．０μｍ以下が好ましく、０．７μｍ以下がより好ましい。
【００８５】
（底部幅ばらつき）
サイドエッチング量の評価と同様に、エッチングレジスト除去し、保護被膜除去した。そして、光学顕微鏡を用いて２００倍で試験基板上面を観察し、銅配線底部の配線幅（Ｗ１）を４０μｍ間隔で８列の配線を１配線に対して５箇所、計４０箇所計測し、その標準偏差を底部幅ばらつき（μｍ）とした。底部幅ばらつきは、１．５μｍ以下が好ましく、１．２μｍ以下がより好ましい。
【００８６】
【表１】
0006273524.tif 000017
【００８７】
【表２】
0006273524.tif 000018
【００８８】
表１に示すように、本発明の実施例によれば、いずれの評価項目についても良好な結果が得られた。一方、表２に示すように、比較例については、一部の評価項目で実施例に比べ劣る結果が得られた。この結果から、本発明によれば、銅配線の直線性を低下させることなくサイドエッチングを抑制でき、かつ、銅配線底部の配線幅（Ｗ１）のばらつきを抑制できることが分かった。
【符号の説明】
【００８９】
１  銅配線
２  エッチングレジスト
３  保護皮膜
【図１】
0006273524.tif 000019